상기 제 1 열처리 온도 ( T 1 ) 는 1 단계 에서 제조 된 초기 합금 에 대한 DSC 곡선 에서 결정 화 개시 온도 ( Tx 1 ) 를 기준 으로 이 보다 높 은 온도 에서 수행 되 며 , 바람직 하 게 는 Tx 1 초과 ~ ( Tx 1 + 60 ) ℃ 의 온도 로 수행 될 수 있 다 . 만일 Tx 1 ℃ 의 온도 이하 로 1 차 열처리 되 는 경우 열처리 시간 이 연장 될 수 있 고 , 연장 된 열처리 시간 은 미세 조직 의 제어 를 어렵 게 할 수 있 다 . 또한 , 목적 한 수준 의 투자 율 특성 을 구현 하 기 어려울 수 있 다 . 또한 , 만일 ( Tx 1 + 60 ) ℃ 를 초과 하 는 온도 로 1 차 열처리 되 는 경우 온도 가 높 게 설정 됨 에 따라서 열처리 시간 을 단축 해야 하 며 , 짧 은 열처리 시간 으로 인해 균일 한 특성 및 균일 한 미세 구조 를 수득 하 기 용이 하 지 않 을 수 있 어서 대량 생산 시 재현 성 에서 바람직 하 지 못할 수 있 다 . 또한 , 열처리 후 부가 될 수 있 는 플레이크 공정 에서 합금 의 분쇄 가 과도히 일어나 투자 율 이 현저히 감소 될 수 있 다 .